(57)【要約】【課題】燃料低透過性に優れ、低温性、柔軟性および耐加水分解性にも優れる燃料用ホースを提供する。【解決手段】管状の内層１と、その外周面に接して任意に設けられる燃料低透過層２と、さらにその外周面に接して設けられる外層３とを備え、上記内層１が下記の（Ａ）を用いて構成され、上記燃料低透過層２が下記の（Ｂ）を用いて構成され、かつ、上記外層３が下記の（Ｃ）を用いて構成されている。（Ａ）エラストマー成分のアロイまたは共重合により柔軟化されたポリエステル系樹脂。（Ｂ）ポリブチレンナフタレート（ＰＢＮ）およびポリブチレンテレフタレート（ＰＢＴ）の少なくとも一方のポリエステル系樹脂。（Ｃ）ポリテトラメチレングリコールおよびダイマー酸の少なくとも一方を共重合成分とするポリブチレンテレフタレート系熱可塑性エラストマーと、スチレン−イソブチレンブロック共重合体とのブレンドポリマー。【選択図】図１
2006272630.tif 000002
【特許請求の範囲】
【請求項１】
管状の内層と、その外周面に接して設けられる燃料低透過層と、さらにその外周面に接して設けられる外層とを備え、上記内層が下記の（Ａ）を用いて構成され、上記燃料低透過層が下記の（Ｂ）を用いて構成され、かつ、上記外層が下記の（Ｃ）を用いて構成されていることを特徴とする燃料用ホース。
（Ａ）エラストマー成分のアロイまたは共重合により柔軟化されたポリエステル系樹脂。
（Ｂ）ポリブチレンナフタレート（ＰＢＮ）およびポリブチレンテレフタレート（ＰＢＴ）の少なくとも一方のポリエステル系樹脂。
（Ｃ）ポリテトラメチレングリコールおよびダイマー酸の少なくとも一方を共重合成分とするポリブチレンテレフタレート系熱可塑性エラストマーと、スチレン−イソブチレンブロック共重合体とのブレンドポリマー。
【請求項２】
管状の内層と、その外周面に接して設けられる外層とを備え、上記内層が下記の（Ａ）を用いて構成され、かつ、上記外層が下記の（Ｃ）を用いて構成されていることを特徴とする燃料用ホース。
（Ａ）エラストマー成分のアロイまたは共重合により柔軟化されたポリエステル系樹脂。
（Ｃ）ポリテトラメチレングリコールおよびダイマー酸の少なくとも一方を共重合成分とするポリブチレンテレフタレート系熱可塑性エラストマーと、スチレン−イソブチレンブロック共重合体とのブレンドポリマー。
【請求項３】
上記（Ｃ）のブレンドポリマーが、そのポリブチレンテレフタレート系熱可塑性エラストマー成分（α）と、スチレン−イソブチレンブロック共重合体成分（β）とを、重量比で、（α）／（β）＝２０／８０〜８０／２０の割合でブレンドしてなるものである請求項１または２記載の燃料用ホース。
【発明の詳細な説明】
【技術分野】
【０００１】
本発明は、自動車等の燃料（ガソリン、アルコール混合ガソリン、ディーゼル燃料、水素、ジメチルエーテル、ＬＰＧ、ＣＮＧ等）の輸送等に用いられる燃料用ホースに関するものである。
【背景技術】
【０００２】
近年、自動車を取り巻く燃料ガスの蒸散規制は厳しくなってきており、これに対応する低透過な燃料用ホースが各種検討されている。このような燃料用ホースとしては、従来はフッ素樹脂製のホースであったが、材料コストが高くつくことから、近年では、安価なポリエステル樹脂製のホースの開発が推し進められている。例えば、燃料低透過性等に優れたポリブチレンナフタレート（ＰＢＮ）やポリブチレンテレフタレート（ＰＢＴ）等のポリエステル系樹脂を用いて構成されたホースである。しかしながら、ＰＢＮやＰＢＴ等のポリエステル系樹脂は、剛性が高く、このポリエステル系樹脂のみを用いて単層構造のホースとした場合、そのホースは柔軟性に劣るものとなる。そのため、上記ポリエステル系樹脂層の厚みを薄くし、熱可塑性樹脂層との積層構造にするのが一般的である。
【０００３】
しかしながら、上記ＰＢＮやＰＢＴといったポリエステル系樹脂は、他の材料との接着性が悪いため、通常、上記ポリエステル系樹脂層と上記熱可塑性樹脂層との積層化には、その両層の界面に接着剤層を設ける必要がある。したがって、この場合、上記接着剤層の分だけ製造工程が複雑化する等の問題がある。このような問題を解消したものとして、例えば、上記ＰＢＮやＰＢＴ等のポリエステル系樹脂層と、ポリエステル系熱可塑性エラストマー（ＴＰＥＥ）層とを積層形成してなるホースがある。すなわち、上記両層は、同じポリエステル系材料であるため、例えばその両層を共押出し成形等することにより、両層を接着剤レスで積層接着することができる。このようなホースの一例としては、例えば、その内側から順に、ＴＰＥＥ層／ポリエステル系樹脂層／ＴＰＥＥ層が積層されてなる三層構造のホースであって、その外層となるＴＰＥＥ層が、ホース全体の柔軟化および耐加水分解性の向上を主たる目的とし、ポリテトラメチレングリコール（ＰＴＭＧ）を共重合したＴＰＥＥ（例えば、東レ・デュポン社製のハイトレル５５７７）によって形成されたものが既に提案されている（特許文献１参照）。
【特許文献１】特開２００３−２８７１６５公報
【発明の開示】
【発明が解決しようとする課題】
【０００４】
上記特許文献１に記載のホースにおいて、その外層は、上述のようにＰＴＭＧ共重合ＴＰＥＥによって形成されており、通常のＴＰＥＥからなる外層と比べると、柔軟性や低温性（低温柔軟性）に優れ、かつ耐加水分解性にも優れるといった利点を有する。しかしながら、上記外層は、透水性が高い。そのため、上記外層を透過した水分が、その下のポリエステル系樹脂層（ＰＢＮ層やＰＢＴ層）に吸収されると、そのポリエステル系樹脂層が加水分解されて脆くなる。そして、ホースの折り曲げ等により、その脆くなったポリエステル系樹脂層を起点とし、ホース折れを引き起こすおそれがある。
【０００５】
本発明は、このような事情に鑑みなされたもので、燃料低透過性に優れ、低温性、柔軟性および耐加水分解性にも優れる燃料用ホースの提供をその目的とする。
【課題を解決するための手段】
【０００６】
上記の目的を達成するため、本発明は、管状の内層と、その外周面に接して設けられる燃料低透過層と、さらにその外周面に接して設けられる外層とを備え、上記内層が下記の（Ａ）を用いて構成され、上記燃料低透過層が下記の（Ｂ）を用いて構成され、かつ、上記外層が下記の（Ｃ）を用いて構成されている燃料用ホースを第一の要旨とする。
（Ａ）エラストマー成分のアロイまたは共重合により柔軟化されたポリエステル系樹脂。
（Ｂ）ポリブチレンナフタレート（ＰＢＮ）およびポリブチレンテレフタレート（ＰＢＴ）の少なくとも一方のポリエステル系樹脂。
（Ｃ）ポリテトラメチレングリコールおよびダイマー酸の少なくとも一方を共重合成分とするポリブチレンテレフタレート系熱可塑性エラストマーと、スチレン−イソブチレンブロック共重合体とのブレンドポリマー。
【０００７】
すなわち、本発明者らは、ＰＢＮ層やＰＢＴ層といった燃料低透過層の外周面を被覆する外層の材料を中心に、研究を重ねた。そして、上記外層を、ポリテトラメチレングリコール（ＰＴＭＧ）が共重合されたポリブチレンテレフタレート系熱可塑性エラストマー（ＰＢＴ系ＴＰＥ）と、スチレン−イソブチレンブロック共重合体とのブレンドポリマーによって形成したところ、従来の、ＰＴＭＧ共重合ＴＰＥＥのみによって形成された外層の優れた特性（低温性、柔軟性および耐加水分解性）を損なうことなく、その欠点であった透水性を、上記スチレン−イソブチレンブロック共重合体の「ブチル構造」による透水バリア性によって改善でき、その結果、外層の下にある燃料低透過層の加水分解を防ぐことができることを突き止めた。
【０００８】
また、本発明者らは、上記外層を、ダイマー酸を共重合成分とするＰＢＴ系ＴＰＥによって形成することも想起した。すなわち、ダイマー酸共重合ＰＢＴ系ＴＰＥは、低透水性や耐加水分解性を有するため、この外層であっても、上記と同様の作用効果が得られることが予想される。しかしながら、ダイマー酸共重合ＰＢＴ系ＴＰＥは、低温性や柔軟性に劣ることから、この点を改良する必要がある。そこで、更に研究を重ねた結果、上記外層を、ダイマー酸共重合ＰＢＴ系ＴＰＥと、スチレン−イソブチレンブロック共重合体とのブレンドポリマーによって形成したところ、所期の目的が達成できることを突き止め、本発明に到達した。
【０００９】
そして、本発明では、その燃料低透過層（ＰＢＮ層やＰＢＴ層）の内周面に接する層（内層）を、エラストマー成分のアロイまたは共重合により柔軟化されたポリエステル系樹脂〔エラストマーとポリエステル系樹脂とのブレンド物（アロイ）、または、ポリエステル系熱可塑性エラストマー（ＴＰＥＥ）〕によって形成している。このように、燃料低透過層の内周面および外周面に接する層が、燃料低透過層と同じポリエステル系材料で形成されるといった構成をとるため、その層間の接着を、接着剤レスで行うことが可能となる。そして、上記構成により、ポリエステルの利点である燃料低透過性を生かし、かつ、耐加水分解性に劣るといったポリエステルのデメリットを解消することができ、ポリエステルホースの実用化に結びつけることができた。
【００１０】
他方、本発明は、管状の内層と、その外周面に接して設けられる外層とを備え、上記内層が下記の（Ａ）を用いて構成され、かつ、上記外層が下記の（Ｃ）を用いて構成されている燃料用ホースを第二の要旨とする。
（Ａ）エラストマー成分のアロイまたは共重合により柔軟化されたポリエステル系樹脂。
（Ｃ）ポリテトラメチレングリコールおよびダイマー酸の少なくとも一方を共重合成分とするポリブチレンテレフタレート系熱可塑性エラストマーと、スチレン−イソブチレンブロック共重合体とのブレンドポリマー。
【００１１】
すなわち、先述のように三層が積層された構成から、燃料低透過層（ＰＢＮ層やＰＢＴ層）を省いた場合、上記三層のものよりも燃料低透過性にはやや劣るようになるが、より柔軟性の高いホースとすることができるため、組み付け性等が重要な場合は、このような構成のほうが有利であることを、本発明者らは突き止めた。そして、このホースも、先述の三層のホースと同様に、その層間の接着を接着剤レスで行うことができ、耐加水分解性等に優れ、実用に耐え得るポリエステルホースとすることができた。
【発明の効果】
【００１２】
以上のように、本発明の燃料用ホースは、エラストマー成分のアロイまたは共重合により柔軟化されたポリエステル系樹脂を用いて構成された管状の内層と、その外周面に接して設けられる燃料低透過層（ＰＢＮ層やＰＢＴ層）と、さらにその外周面に接して設けられる外層とを備えており、上記外層が、ＰＴＭＧおよびダイマー酸の少なくとも一方を共重合成分とするＰＢＴ系ＴＰＥと、スチレン−イソブチレンブロック共重合体とのブレンドポリマーを用いて構成されている。そのため、本発明の燃料用ホースは、燃料低透過性に優れ、低温性、柔軟性および耐加水分解性にも優れる。また、本発明の燃料用ホースは、その層間の接着を接着剤レスで行うことが可能であり、しかも、材料コストが安価であるため、上記のように高性能であるにもかかわらず、低コスト化を達成することができる。
【００１３】
特に、上記外層を構成するブレンドポリマーが、そのＰＢＴ系ＴＰＥ成分とスチレン−イソブチレンブロック共重合体成分とを特定の重量割合でブレンドしてなるものであるときは、透水バリア性や柔軟性等のバランスが良好となる。
【００１４】
また、本発明の燃料用ホースは、エラストマー成分のアロイまたは共重合により柔軟化されたポリエステル系樹脂を用いて構成された管状の内層と、その外周面に接して設けられる外層とを備えており、上記外層が、ＰＴＭＧおよびダイマー酸の少なくとも一方を共重合成分とするＰＢＴ系ＴＰＥと、スチレン−イソブチレンブロック共重合体とのブレンドポリマーを用いて構成されている。そのため、より柔軟性の高いホースとすることができ、組み付け性等が重要な場合において、有用である。また、このホースも、先述の三層のホースと同様に、その層間の接着を接着剤レスで行うことができ、耐加水分解性等に優れ、実用に耐え得るポリエステルホースとすることができる。
【発明を実施するための最良の形態】
【００１５】
つぎに、本発明の実施の形態について説明する。
【００１６】
本発明の燃料用ホースは、例えば、図１に示すように、内層１の外周面に燃料低透過層２が形成され、さらにその外周面に外層３が形成されて構成されている。そして、本発明においては、上記内層１が、エラストマー成分のアロイまたは共重合により柔軟化されたポリエステル系樹脂〔エラストマーとポリエステル系樹脂とのアロイ、または、ポリエステル系熱可塑性エラストマー（ＴＰＥＥ）〕を用いて構成され、上記燃料低透過層２が、ポリブチレンナフタレート（ＰＢＮ）およびポリブチレンテレフタレート（ＰＢＴ）の少なくとも一方からなるポリエステル系樹脂を用いて構成されている。さらに、上記外層３が、特定のブレンドポリマー、すなわち、ポリテトラメチレングリコール（ＰＴＭＧ）およびダイマー酸の少なくとも一方を共重合成分とするポリブチレンテレフタレート系熱可塑性エラストマー（ＰＢＴ系ＴＰＥ）と、スチレン−イソブチレンブロック共重合体とのブレンドポリマーを用いて構成されている。
【００１７】
上記内層１を構成する、エラストマーとポリエステル系樹脂とのアロイは、特に限定されるものではなく、例えば、変性ポリオレフィンやコアシェル構造を有する柔軟成分をＰＢＴやＰＢＮとアロイ化させた柔軟化ポリエステル等があげられる。これらは単独であるいは二種以上併せて用いられる。
【００１８】
また、上記内層１を構成するポリエステル系熱可塑性エラストマー（ＴＰＥＥ）は、特に限定されるものではなく、例えば、ポリブチレンナフタレート系熱可塑性エラストマー（ＰＢＮ系ＴＰＥ）、ポリブチレンテレフタレート系熱可塑性エラストマー（ＰＢＴ系ＴＰＥ）、後述のダイマー酸やＰＴＭＧを共重合成分するＰＢＴ系ＴＰＥ等があげられる。これらは単独であるいは二種以上併せて用いられる。
【００１９】
なお、上記内層１は、燃料ポンプで発生した静電気をホース外部へ放電して逃がし、静電気による燃料（ガソリン等）への引火等の事故を防止する目的で、その形成材料中に、カーボンブラック、カーボンナノチューブ、金属粉等の導電剤を配合して、導電化しても差し支えない。
【００２０】
上記内層１の外周面に形成される燃料低透過層２は、先にも述べたように、ポリブチレンナフタレート（ＰＢＮ）およびポリブチレンテレフタレート（ＰＢＴ）の少なくとも一方からなるポリエステル系樹脂を用いて構成されている。上記ＰＢＴ樹脂は、例えば、ジメチルテレフタレート（ＤＭＴ）と、１，４−ブタンジオールとを原料とするＤＭＴ法や、テレフタル酸（ＴＰＡ）と、１，４−ブタンジオールとを原料とする直接重合法等により得ることができる。また、上記ＰＢＮ樹脂は、例えば、２，６−ジメチルナフタレート（ＤＭＮ）と、１，４−ブタンジオールとを原料とするエステル交換法や、２，６−ナフタレンジカルボン酸と、１，４−ブタンジオールとを原料とする直接重合法等により得ることができる。
【００２１】
なお、上記燃料低透過層２も、上記内層１と同様、その形成材料中に、カーボンブラック、カーボンナノチューブ、金属粉等の導電剤を配合して、導電化しても差し支えない。
【００２２】
そして、上記燃料低透過層２の外周面に形成される外層３は、先にも述べたように、特定のブレンドポリマー、すなわち、ＰＴＭＧおよびダイマー酸の少なくとも一方を共重合成分とするＰＢＴ系ＴＰＥと、スチレン−イソブチレンブロック共重合体とのブレンドポリマーを用いて構成される。
【００２３】
ここで、上記ダイマー酸とは、有機酸２分子が反応して二量体になったものをいい、例えば、脂肪族ダイマー酸、脂環族ダイマー酸、芳香族ダイマー酸等があげられる。これらは単独であるいは二種以上併せて用いられる。
【００２４】
上記脂肪族ダイマー酸としては、例えば、下記の一般式（１）または一般式（２）で表されるダイマー酸等があげられる。
【００２５】
【化１】
2006272630.tif 000003
【００２６】
【化２】
2006272630.tif 000004
【００２７】
上記脂環族ダイマー酸としては、例えば、下記の一般式（３）、一般式（４）、一般式（５）、一般式（６）で表されるダイマー酸等があげられる。
【００２８】
【化３】
2006272630.tif 000005
【００２９】
【化４】
2006272630.tif 000006
【００３０】
【化５】
2006272630.tif 000007
【００３１】
【化６】
2006272630.tif 000008
【００３２】
上記芳香族ダイマー酸としては、例えば、下記の一般式（７）で表されるダイマー酸等があげられる。
【００３３】
【化７】
2006272630.tif 000009
【００３４】
これらダイマー酸の好ましい具体例としては、ユニケマ社製のＰＲＩＰＯＬ１００８〔炭素数３６で、芳香族タイプ／脂環族タイプ／脂肪族タイプ＝９／５４／３７（モル比）の水添ダイマー酸〕、ユニケマ社製のＰＲＩＰＯＬ１００９〔炭素数３６で、芳香族タイプ／脂環族タイプ／脂肪族タイプ＝１３／６４／２３（モル比）の水添ダイマー酸〕、ユニケマ社製のＰＲＩＰＯＬ１０９８〔炭素数３６で、芳香族タイプ／脂環族タイプ／脂肪族タイプ＝１３／６４／２３（モル比）の未水添ダイマー酸〕、ユニケマ社製のＰＲＩＰＬＡＳＴＡ３００８（上記ＰＲＩＰＯＬ１００８のジメチルエステル）、ユニケマ社製のＰＲＩＰＬＡＳＴＡ１８９９（上記ＰＲＩＰＯＬ１００９のジメチルエステル）等があげられ、特に好ましくはＰＲＩＰＯＬ１００８、ＰＲＩＰＯＬ１００９、ＰＲＩＰＬＡＳＴＡ３００８、ＰＲＩＰＬＡＳＴＡ１８９９等の水添ダイマー酸である。
【００３５】
そして、上記ダイマー酸を共重合成分とするＰＢＴ系ＴＰＥは、例えば、ＰＢＴの原料であるテレフタル酸（ＴＰＡ）の一部を、ダイマー酸で置換することにより得ることができる。なお、ＰＴＭＧを共重合成分とするＰＢＴ系ＴＰＥも、この手法に準じて得ることができる。また、上記ダイマー酸とＰＴＭＧとの双方を、ＰＢＴ系ＴＰＥに共重合させてもよい。さらに、上記ＰＢＴ系ＴＰＥには、必要に応じ、ポリブチレンアジペート（ＰＢＡ）、ポリ−ε−カプロラクトン等のポリエステルを、ソフトセグメントとして共重合してもよい。
【００３６】
また、上記外層３用材料において、上記特定のＰＢＴ系ＴＰＥとともに用いられる、スチレン−イソブチレンブロック共重合体としては、ハードセグメントにポリスチレン（ＰＳ）を、ソフトセグメントにポリイソブチレン（ＰＩＢ）を用いたものであれば特に限定はなく、例えば、スチレン−イソブチレンジブロック共重合体（ＳＩＢ）や、スチレン−イソブチレン−スチレントリブロック共重合体（ＳＩＢＳ）があげられる。これらのなかでも、強度に優れる点で、ＳＩＢＳが好適に用いられる。このＳＩＢＳとしては、具体的には、カネカ社製のシブスター等があげられる。
【００３７】
上記外層３用材料において、上記特定のＰＢＴ系ＴＰＥ成分（α）と、スチレン−イソブチレンブロック共重合体成分（β）との重量混合比は、（α）／（β）＝２０／８０〜８０／２０の範囲内が好ましく、特に好ましくは（α）／（β）＝４０／６０〜６０／４０の範囲内である。すなわち、ＰＢＴ系ＴＰＥ成分の重量混合比が２０未満である（スチレン−イソブチレンブロック共重合体成分の重量混合比が８０を超える）と、剛性が低下しすぎ、座屈が生じる傾向がみられ、逆にＰＢＴ系ＴＰＥ成分の重量混合比が８０を超える（スチレン−イソブチレンブロック共重合体の重量混合比が２０未満である）と、スチレン−イソブチレンブロック共重合体特有の効果である柔軟性等が低下する傾向がみられるからである。
【００３８】
なお、上記外層３用材料には、上記ＰＢＴ系ＴＰＥ成分およびスチレン−イソブチレンブロック共重合体成分に加え、相溶化剤を配合することも可能である。このように、相溶化剤を併用すると、上記ＰＢＴ系ＴＰＥ成分と、スチレン−イソブチレンブロック共重合体の分散性が向上するとともに、ホースの伸びが向上するという効果が得られる。
【００３９】
上記相溶化剤としては、例えば、エチレン−グリシジルメタクリレート（ＥＧＭＡ）、変性ＥＧＭＡ、エチレン−グリシジルメタクリレート−酢酸ビニル三元共重合体、エチレン−グリシジルメタクリレート−アクリル酸メチル三元共重合体、エチレン−メチルアクリレート共重合体、エチレン−メチルアクリレート−アクリル酸三元共重合体、エチレン−エチルアクリレート共重合体（ＥＥＡ）、変性ＥＥＡ、変性エチレン−エチルアクリレート−無水マレイン酸共重合体、エチレン−メタクリレート共重合体、アクリルゴム、エチレン−酢酸ビニル共重合体（ＥＶＡｃ）、変性ＥＶＡｃ、変性ポリプロピレン（ＰＰ）、変性ポリエチレン（ＰＥ）、エチレン−アクリル酸エステル−無水マレイン酸三元共重合体、エポキシ化スチレン−ブタジエン−スチレンブロック共重合体（エポキシ化ＳＢＳ）、エポキシ化スチレン−エチレンブテン−スチレンブロック共重合体（エポキシ化ＳＥＢＳ）、酸変性ＳＢＳ、酸変性ＳＥＢＳ、スチレン−イソプロペニルオキサゾリン共重合体、グリシジルメタクリレート−メチルメタクリレート共重合体、グリシジルメタクリレート−スチレン共重合体、熱可塑性ウレタン等があげられる。これらは単独であるいは二種以上併せて用いられる。
【００４０】
上記変性ＥＧＭＡとしては、例えば、ＥＧＭＡに、ポリスチレン（ＰＳ），ポリメチルメタクリレート（ＰＭＭＡ），アクリロニトリル−スチレン共重合体（ＡＳ），ＰＭＭＡとブチルアクリレートとの共重合体等をグラフトしたもの等があげられる。
【００４１】
また、上記変性ＥＥＡとしては、例えば、ＥＥＡに、ＰＳ，ＰＭＭＡ，ＡＳ，ＰＭＭＡとブチルアクリレートとの共重合体等をグラフトしたものや、無水マレイン酸変性ＥＥＡ、シラン変性ＥＥＡ等があげられる。
【００４２】
また、上記変性エチレン−エチルアクリレート−無水マレイン酸共重合体としては、例えば、エチレン−エチルアクリレート−無水マレイン酸共重合体に、ＰＳ，ＰＭＭＡ，ＡＳ，ＰＭＭＡとブチルアクリレートとの共重合体等をグラフトしたもの等があげられる。
【００４３】
また、上記変性ＥＶＡｃとしては、例えば、ＥＶＡｃに、ＰＳ，ＰＭＭＡ，ＡＳ，ＰＭＭＡとブチルアクリレートとの共重合体等をグラフトしたもの等があげられる。
【００４４】
また、上記変性ＰＰとしては、例えば、ＰＰに、ＰＳまたはＡＳをグラフトしたものや、無水マレイン酸変性ＰＰ、水酸基変性ＰＰ等があげられる。
【００４５】
また、上記変性ＰＥとしては、例えば、低密度ポリエチレン（ＬＤＰＥ）に、ＰＳ，ＰＭＭＡ，ＡＳ，ＰＭＭＡとブチルアクリレートとの共重合体等をグラフトしたものや、無水マレイン酸変性ＰＥ、水酸基変性ＰＥ等があげられる。
【００４６】
上記相溶化剤の配合割合は、上記ＰＢＴ系ＴＰＥ成分とスチレン−イソブチレンブロック共重合体成分との合計量１００重量部（以下、「部」と略す）に対して、１０部以下が好ましく、特に好ましくは２〜５部の範囲内である。すなわち、相溶化剤を用いることで、伸び等の物性がさらに向上するが、相溶化剤が１０部を超えると、低透水性が悪化し、スチレン−イソブチレンブロック共重合体の効果以上にバリア性を低下させる傾向がみられるからである。
【００４７】
なお、上記外層３も、上記内層１や燃料低透過層２と同様、その形成材料中に、カーボンブラック、カーボンナノチューブ、金属粉等の導電剤を配合して、導電化しても差し支えない。
【００４８】
ここで、本発明の燃料用ホースは、例えば、つぎのようにして製造することができる。すなわち、まず、ＴＰＥＥを必須成分とする内層１用材料と、ＰＢＴやＰＢＮを任意成分とする燃料低透過層２用材料と、上記特定のブレンドポリマーを必須成分とする外層３用材料とを、それぞれ準備する。ついで、これらを、押出し成形機を用いて三層同時押出し成形をし、真空サイジング等でサイジングと同時に、冷却水槽中で冷却固化することにより、目的とする燃料用ホース（図１参照）を作製することができる。なお、本発明の燃料用ホースは、コルゲータを用いて、ホースの少なくとも一部に蛇腹構造を形成した構造であっても差し支えない。
【００４９】
なお、上記の製法においては、内層１と燃料低透過層２と外層３とを、三層同時押出しによって成形（共押出し成形）する方法について説明したが、これに限定するものではなく、例えば、マンドレルを用いてマンドレル上に内層１を押出し成形した後、この内層１の外周面に、燃料低透過層２、外層３を、順次、押出し成形しても差し支えない。
【００５０】
このようにして得られる本発明の燃料用ホース各層の厚みは、その内層１の厚みが、通常、０．０１〜０．５ｍｍであり、好ましくは０．１〜０．４ｍｍである。上記燃料低透過層２の厚みは、通常、０．０１〜０．５ｍｍであり、好ましくは０．０５〜０．４ｍｍである。また、上記外層３の厚みは、通常、０．１〜３ｍｍであり、好ましくは０．３〜１ｍｍである。そして、本発明の燃料用ホースの内径は、通常、３〜６０ｍｍであり、好ましくは４〜３０ｍｍである。
【００５１】
本発明の燃料用ホースにおいて、内層１の曲げ弾性率は４００〜２０００ＭＰａの範囲内が好ましく、特に好ましくは４５０〜１５００ＭＰａの範囲内である。また、燃料低透過層２の曲げ弾性率は１４００〜２４００ＭＰａの範囲内が好ましく、特に好ましくは１４００〜２１００ＭＰａの範囲内である。また、外層３の曲げ弾性率は１００〜７００ＭＰａの範囲内が好ましく、特に好ましくは１９０〜４００ＭＰａの範囲内である。なお、上記曲げ弾性率は、ＩＳＯ  １７８に準拠して測定した値を示す。
【００５２】
なお、本発明の燃料用ホースは、図１に示したような三層構造に限定されるものではなく、例えば、内層１の内周面に最内層を設けたり、外層３の外周面に最外層を設けたりしても差し支えない。
【００５３】
また、図１のような三層構造から、燃料低透過層２を省き、内層１に直接上記外層３を積層し二層構造とした場合、上記三層のものよりも燃料低透過性にはやや劣るようになるが、より柔軟性の高いホースとすることができる。そのため、さほどバリア性能は必要でないが、組み付け性等が重要な場合は、このような構成のほうが有利である。そして、このホースも、図１の三層のホースと同様にして製造することができ、また、図１の三層のホースと同様に、その層間の接着を接着剤レスで行うことができ、耐加水分解性等に優れ、実用に耐え得るポリエステルホースとすることができる。
【００５４】
なお、上記二層構造のホースにも、その内周面に最内層を設けたり、また、その外周面に最外層を設けたりしても差し支えない。
【実施例】
【００５５】
つぎに、実施例について比較例と併せて説明する。
【００５６】
まず、実施例および比較例に先立ち、下記に示す材料を準備した。
【００５７】
〔ダイマー酸共重合ＰＢＴ系ＴＰＥ〕
カネボウ合繊社製、ＰＢＴＳ０１５６２（ダイマー酸の種類：ユニケマ社製のＰＲＩＰＯＬ１００８、ダイマー酸含有量：６ｍｏｌ％、曲げ弾性率：６５０ＭＰａ）
【００５８】
〔変性ポリオレフィンアロイＰＢＴ〕
ＥＭＳ昭和電工社製、グリルペットＢ２４ＨＮＺ( 曲げ弾性率：１４９０ＭＰａ) 
【００５９】
〔ＰＴＭＧ共重合ＰＢＴ系ＴＰＥ（ｉ）〕
東レ・デュポン社製、ハイトレル５５７７（曲げ弾性率：２００ＭＰａ）
【００６０】
〔ＰＴＭＧ共重合ＰＢＴ系ＴＰＥ（ii）〕
東レ・デュポン社製、ハイトレル７２７７（曲げ弾性率：４８０ＭＰａ）
【００６１】
〔スチレン−イソブチレン−スチレントリブロック共重合体（ＳＩＢＳ）〕
カネカ社製、シブスター１０３Ｔ−Ｕ
【００６２】
〔相溶化剤〕
エポキシ化ＳＢＳ（ダイセル化学工業社製、エポフレンドＡＴ５０１）
【００６３】
〔ＰＢＴ樹脂〕
ポリプラスチックス社製、ジュラネックス７００ＦＰ（曲げ弾性率：２０３０ＭＰａ）
【００６４】
〔ＰＢＮ樹脂〕
帝人化成社製、ＴＱＢ−ＯＴ（曲げ弾性率：１７８０ＭＰａ）
【００６５】
〔実施例１〜９、比較例１〜４〕
まず、後記の表１および表２に示す材料をそれぞれ準備し、これらを同表に示す割合で混合・攪拌し、外層用材料ａ〜ｊを調製した。なお、この材料をシート状に押出し成形し、それを冷却固化することにより得られるシート（厚み０．３ｍｍ）の物性（曲げ弾性率、伸び、透水率）についても、同表に併せて示した。ここで、上記曲げ弾性率（ＭＰａ）は、ＩＳＯ  １７８に準じて測定される。上記伸び（％）は、ＡＳＴＭＤ  ６３８に準じて測定される。上記透水性は、カップ式試験治具を用い、８０℃温度下で測定される。すなわち、カップ式試験治具（内径６６ｍｍ、内容積１３５ｃｍ3 、透過面積３４．２ｃｍ2 ）を準備し、このカップ式試験治具に純水１００ｃｍ3 を充填し、ブチルゴムパッキンを介し、試料シートで蓋をした。そして、天地逆さまにして、純水と試料シートが接するようにし、８０℃温度下で重量変化を時間とともにプロットし、その傾きにより、透過係数〔（ｍｇ・ｍｍ）／（ｃｍ2 ・ｄａｙ）〕を算出した。
【００６６】
【表１】
2006272630.tif 000010
【００６７】
【表２】
2006272630.tif 000011
【００６８】
つぎに、上記外層用材料ａ〜ｊとともに、内層用材料および燃料低透過層用材料として、後記の表３〜表４に示す材料をそれぞれ準備した。ついで、これら内層用材料、燃料低透過層用材料および外層用材料を、押出し機を用いて同時押出し成形し、冷却水槽中で冷却固化することにより、内層（厚み０．３ｍｍ）の外周面に燃料低透過層（厚み０．２ｍｍ）が形成され、さらにその外周面に外層（厚み０．５ｍｍ）が形成されてなる、燃料用ホース（内径６ｍｍ）を作製した。
【００６９】
このようにして得られた実施例および比較例の各ホースを用いて、下記の基準に従い、各特性の評価を行った。これらの結果を、後記の表３〜表４に併せて示した。
【００７０】
〔耐加水分解性〕
各ホースを、温度８０℃、湿度９５％の条件下において３０００時間放置した。その後、上記ホースを−４０℃まで冷却し、それを１８０°に折り曲げ、折れ等の異常が生じるか否かを、目視により観察した。その結果、折れ等の異常がみられたものを×、折れ等の異常がみられなかったものを○として、耐加水分解性の評価を行った。
【００７１】
〔低温柔軟性〕
各ホースを、−４０℃にて４時間冷却した後、１８０°に折り曲げ、低温柔軟性の評価を行った。評価は、ホース内面割れや、外面亀裂等の異常が生じたものを×、ホースに異常が生じなかったものを○とした。
【００７２】
【表３】
2006272630.tif 000012
【００７３】
【表４】
2006272630.tif 000013
【００７４】
上記結果から、全実施例品は、その外層用材料にＳＩＢＳをブレンドしているため、透水バリア性等が高く、ホースの低温柔軟性や耐加水分解性に優れる。
【００７５】
これに対して、比較例１品は、低温柔軟性が不充分である。比較例２，４品では、その燃料低透過層であるＰＢＴ樹脂層あるいは内層エラストマーアロイＰＢＴが、外層を通過した水分により加水分解され、ホース折れが発生した。比較例３品は、ＰＢＴ樹脂層が外層となっており、低温柔軟性および耐加水分解性の双方に劣る。
【産業上の利用可能性】
【００７６】
本発明の燃料用ホースは、主に、自動車用の燃料用ホースに好適に用いられるが、トラクター、耕運機等にも用いることができる。
【図面の簡単な説明】
【００７７】
【図１】本発明の燃料用ホースの一例を示す構成図である。
【符号の説明】
【００７８】
１  内層
２  燃料低透過層
３  外層
【図１】
2006272630.tif 000014